일 라이트 의 개질 은 에탄올 등 의 용매 를 이용 해 균질 하 게 일 라이트 분말 을 분산 시킨 다음 , 황산 , 염산 , 질산 등 과 같 은 pH 1 내지 pH 3 의 강한 산 성 용액 을 사용 하 여 일 라이트 의 층상 간격 을 넓히 도록 한다 . 이 와 같이 , 산 처리 를 통해 각층 이 벌어져 층상 간격 이 넓 어 진 일 라이트 에 암모늄염 의 암모늄 이온 이 일 라이트 의 층상 구조 내 에 있 는 금속 이온 과 이온 교환 반응 을 유발 하 게 되 며 , 100 내지 150 ℃ 의 가열 처리 를 통해 암모늄염 에 포함 된 암모늄 이온 이 일 라이트 의 층상 구조 에 도입 되 도록 하 여 층상 간격 이 1 . 1 내지 3 배 의 비율 로 벌어지 게 된다 . 이때 , 암모늄염 은 염화암모늄 , 실록 산 암모늄 등 의 혼합물 을 사용 할 수 있 고 , 암모늄염 및 강산 의 몰 비 는 1 : 1 내지 1 : 5 인 산 성 용액 혼합물 을 사용 할 수 있 으며 , 일 라이트 에탄올 포함 혼합물 에 산 성 용액 혼합물 을 1 내지 10 몰 분 율 ( mol %) 의 농도 로 첨가 하 여 개질 일 라이트 를 제조 할 수 있 다 .